(57)【特許請求の範囲】
【請求項１】
２０００℃以上の融点を有する高融点金属、硬質材料及びセラミック粉末からなる群からの少なくとも一つの第１のタイプの粉末と結合金属、結合金属の混合結晶及び結合金属の合金の群からの少なくとも一つの第２のタイプの粉末を含んでなる粉末混合物または複合粉末の製造方法であって、第１のタイプの粉末の水性懸濁液中で、シュウ酸塩として沈殿させ、母液を除去し、そして金属に還元することにより水溶性塩の形の前駆体化合物から第２のタイプの粉末を生成させ、ここで、使用される前駆体化合物がＣｏ、Ｎｉ、Ｆｅ、Ｃｕ及びＳｎから選択される少なくとも１つの金属の水溶性化合物である、ことを特徴とする方法。
【発明の詳細な説明】
【０００１】
本発明は、少なくとも２つのタイプの粉末または分散した形の固相からなり、粒子複合材料用の前駆体として、あるいは表面コーティング用の噴霧粉末として使用される粉末混合物、及び複合粉末に関する。組成に関しては、これらの複合粉末は、一方では高融点金属（例えば、Ｗ及びＭｏなどの）または硬質材料（例えば、ＷＣ、ＴｉＣ、ＴｉＮ、Ｔｉ（Ｃ，Ｎ）、ＴａＣ、ＮｂＣ及びＭｏ2Ｃなどの）またはセラミック粉末（例えば、ＴｉＢ2及びＢ4Ｃなどの）を含んでなり、他方では結合金属（例えば、Ｆｅ、Ｎｉ、Ｃｏ、Ｃｕ及びＳｎなどの）またはこれらの結合金属の混合結晶及び合金を含んでなる。
【０００２】
本発明は、更に、これらの複合粉末の製造方法と粒子複合材料及び噴霧粉末にこれらを使用することに関する。粒子複合物としての最も重要な用途は、硬質合金、サーメット、重金属及び特別な電気的性質（接点及び表面材料）及び熱的性質（ヒートシンク）を有する機能性材料である。
【０００３】
例えば、硬さ、弾性率、破壊靭性、強さ及び耐摩耗性だけでなく、電気伝導性及び熱伝導性などのこれらの粒子複合物の有効な特性は、これらの相の性質と比率のほかに、特に、これらの相の分散度、均一性及び形態(topology)により、また構造欠陥（孔、不純物）により決定される。粒子複合物のこれらの構造特性は、それ自身粉末前駆体とこれらの粉末金属の冶金加工（プレス、燒結）により決定され、緻密な材料を与える。
【０００４】
従来技術は、このタイプの前駆体、すなわち、少なくとも２つのタイプの粉末の混合物を製造する種々な技術を含む。従来技術、これに関連する欠点及び本発明のエッセンスが硬質合金とＷ／Ｃｕ及びＭｏ／Ｃｕ複合物の例を用いて、一般性を制約することなく記述される。
【０００５】
硬質合金は、少なくとも２つの相、ＷＣ硬質材料相（９７−７０モル％）と液相焼結時にＣｏの中にＷとＣを溶解させることにより生成し、ＷＣ粒子を結合するＣｏ／Ｗ／Ｃの共晶結合金属相（３−３０モル％）を含んでなる粒子複合物である。用途（鋼、鋳鋼及びねずみ鋳鉄、非鉄金属、コンクリート、石材及び木材または磨耗及び建設部品用の切断工具）に依って、この硬質合金は、１〜１５ｍ％の割合で炭化物を混合した、立方晶の（Ｗ，Ｔｉ）と（Ｗ，Ｔａ／Ｎｂ）などの更なる硬質材料相を含んでなることができる。この硬質合金が特に強い腐蝕性の攻撃にさらされる場合には、Ｃｏベースの結合剤の全部あるいは一部は、Ｎｉ、Ｃｒ（Ｆｅ）合金により置き換えられ、そして微粒の硬質合金では、例えばＶＣ及びＣｒ3Ｃ2（≦１モル％）などのドーパント添加物を使用して、粒の成長と構造形成を制御する。
【０００６】
硬質材料粒子（ＷＣ及び混合炭化物）は、硬さ、耐摩耗性及び高温特性を担うものであり、結合金属は、主として破壊靭性、熱衝撃安定性及び曲げ強度を決定する。硬質合金は、特に、硬さと靭性の極めて有利な組み合わせ並びに高温安定性と磨耗／腐食抵抗性により特徴付けられる。硬質材料粒子が結合金属中に完全に分散した形で結合されるか、あるいは硬質材料と結合剤の２つの相互拡散相の領域が結合金属含量の減少と共に生成することにより、これは達成される。燒結の場合、この構造形成は、圧縮体の緻密化と平行して進行する。燒結工程時の緻密化は、固相燒結の段階で７０−８５％の範囲で密度の増加が起こる。すなわちこのＷＣ粒は、粘性流動する結合金属の作用の下にエネルギー的に優先した層の中に移動し、そして濡れを提供する。例えば、ＧＩＬＬＥ，ＳＺＥＳＮＹ，ＬＥ１ＴＮＥＲ；Ｐｒｏｃ．第１４回国際プランセー（Ｐｌａｎｓｅｅ）セミナー，２巻，Ｒｅｕｔｔｅ  １９９７を見られたい。最終的に、Ｗ及びＣのＣｏ粒子と結合金属の融液中への同時拡散により、この共晶組成物が得られる。次に、更なる粒子転位と液体結合剤による孔の充填により、残りの１５−３０％の緻密化が起こる。緻密化と構造形成の最終相は、オストワルド熟成（ＯＳＴＷＡＬＤ  ｒｉｐｅｎｉｎｇ）により生じる。すなわち、高溶解圧力により小さい硬質材料粒子が液体結合剤中に溶解し、より大きな、隣接の硬質材料粒子上に再沈澱する。この再溶解の結果、粒径が増加し、そして最終の硬質材料／結合剤の形態が決定される。本発明に関して特に重要なのは、８５％までの緻密化と構造形成が固相燒結の段階で起こるという事実であり、そしてこれは、ひるがえって、前駆体、すなわち複合粉末の性質と品質により大きく特徴づけられる。
【０００７】
硬質合金の製造技術の現状は、例えばＳＣＨＥＤＬＥＲ，Ｈａｒｔｍｅｔａｌｌ  ｆｕｒ  ｄｅｎ  Ｐｒａｋｔｉｋｅｒ［実務家のための硬質合金］，Ｄｕｓｓｅｌｄｏｒｆ，１９８８に記述されている。最初に、硬質合金組成にしたがって別々に製造された硬質材料と結合金属粉末を秤取し、混合し、粉砕する。硬質合金のタイプに依って、このＷＣ出発粉末は、０．５−５０μｍの範囲の粒径を有するものであり、通常、若干凝集し、そして化学的純度を有しなければならない。ＷＣ粒径と３から３０モル％の間の結合金属含量の変動によって、硬さ、靭性及び耐摩耗性などの重要な特性は、大きく変えることができ、特定の用途に合致させられる。
【０００８】
今日広く使用される湿式粉砕において、種々な粉末成分が微小分散の混合物に変換される。使用される粉砕液は、例えば、ヘキサン、ヘプタン、ベンジン、テトラリン、アルコールまたはアセトンなどの有機液体である。粉砕液と媒体（硬質金属ボール）によって、粉末粒子の高分散分布が可能となるが、有機粉砕液であるにも拘わらず、湿気及びガスの吸収と粉末の酸化が起こり、粉末度と分散度の増大と共に、程度が増大する。粉砕後、粉砕ボールを篩分けし、蒸発、乾燥し、場合によっては顆粒とすることにより、この粉末混合物を粉砕液から分離する。この粉砕は、主に磨砕機とボールミルで、時には振動ミルでも行なわれる。約２０年間業界で使用されてきた今日の乾燥の主要な形式は、同時に複合粉末を顆粒化する不活性ガス下の噴霧乾燥である。乾燥し、場合によっては顆粒化したこの混合物をプレスし、押し出し、射出成形（ＭＩＭ）により成形物とし、引続いて燒結する。実際の緻密化工程では、脱ロウ、すなわちプレス助剤の追い出し、そして脱酸素と予備圧縮のための予備燒結がその前にある。この燒結は、減圧下、あるいは１００バールまでの不活性ガスの圧力下、１３５０と１５００°Ｃの間の温度で行なわれる。
【０００９】
工業的規模で主流となっている上述の硬質金属の標準的製造方法は、湿式粉砕による混合物の製造（複合粉末の製造）に関して次の欠点を有する。
・この工程は時間がかかり、エネルギー集約的で、高費用である。この粉砕時間は、通常、磨砕機で８−１５時間、ボールミルで５０−１２０時間であり、そして有機粉砕液は、防爆プラント技術が必要であることを意味する。加えて、粉砕容器の約２０％の容積のみが粉末混合物により使用され、残りは何もない空間、粉砕ボール及び粉砕液により占められるので、このプラント技術は極めてかさ高のものである。
・高価な粉砕ボール（硬質合金）と粉砕容器（Ｖ２Ａ鋼）の磨耗によって、高コストとこの混合物の汚染が引き起こされる。
・湿気とガスの吸収の結果、粉末が酸化され、燒結挙動が妨害され、そして多孔性となり、そのために性質、特に強度が損なわれることがあり得る。予備燒結及び燒結時の相応して複雑な手段により、例えば緻密燒結の前にＨ2を用いる脱酸素及び適当な脱ガスにより、これを抑えなければならない。
・結合金属が延性である結果、粉砕時に解凝集し、あるいは更に細かく分散した粉末だけでなく、それと対照的に、可塑変形し、成形されたフレークまたは他のタイプの不利な形状が生じることもある。これは、特に良好な可塑変形性を有するｆｃｃ構造を有する結合金属の場合に適用され、その結果、燒結した硬質合金中の不均質な結合剤分布と強さを低減する孔が生成し得る。
・この湿式粉砕は、最良の場合には、完全な解凝集、一次粒子の部分的な破砕及び粉末成分の均質で、微小分散な分布をもたらすことができる。しかしながら、例えば結合金属（複合した球）による硬質材料粒子のコーティングなどの更なる加工に有利である、特定の相形態を達成することは不可能である。
【００１０】
現時点で実質的に排他的に使用される有機粉砕液下でのこれらの湿式粉砕の欠点により、種々の提案がなされ、これらの欠点を除くための技術が開発された。
【００１１】
このような欠点をすべて有する複雑な粉砕を回避するために、硬質材料粒子を結合金属のコーティングにより電解法で被覆することがＧＢ−Ａ３４６，４７３において提案されている。しかしながら、この工程は、ハンドリングが不便なために工業的規模には好適でなく、加えて、異なる金属は一般に異なる電気化学的堆積ポテンシャルを有するために、硬質材料粒子に均質に混合された複数の金属を適用することができず、単一の金属しか適用することができないという欠点を有する。
【００１２】
ＷＯ９５／２６８４３（ＥＰ−Ａ７５２，９２２、ＵＳ−Ａ５，５２９，８０４）は、可溶性コバルトあるいはニッケル塩の添加により還元性を有する、例えばエチレングリコールなどのポリオール中に硬質材料粒子を分散する方法を記述している。溶媒の沸騰温度において、そして５時間の還元時間により、コバルトまたはニッケルが硬質材料粒子上に堆積する。実際、得られる複合粉末は、硬質金属合金中で緻密な粒構造を生成する。しかしながら、添付のＳＥＭ写真は、それぞれ一つの結合金属によるコーティングに３−５μｍの直径を有する比較的に粗い硬質材料粒子が使用されたことを示している。
【００１３】
更には、この方法において経済的に許容し得る結合金属の歩留まりを得るためには、１モルの金属成分当り５−４０モルの還元剤の使用が必要とされ、反応（アルカナール，アルカノン，アルカン酸）時に生成する揮発性化合物を留去しなければならない。望ましくない副生成物の廃棄と副生成物を含む大量の過剰な還元剤の行方について情報は提供されていない。長い還元時間が必要であるために、この方法の処理能力は制限される。これらの条件の結果、工程コストが不可避的に高くなる。
【００１４】
ＷＯ９７／１１８０５によれば、大過剰の還元剤を低減し、経済効率を改善するために、ＷＯ９５／２６８４３に記載のポリオールによる還元工程が改変されている。望ましくない副生成物の生成を抑制し、過剰のポリオールを再循環することを可能とするために、金属の使用量基準で化学量論量のポリオールを消費した後、液相中での還元反応が停止される。この硬質材料／金属中間体を濾過し、引続き５５０°Ｃと約２４時間の極めて長い還元時間での水素下での乾燥手段により還元して、完成した複合粉末を得る。代替の態様においては、この硬質材料は、Ｃｏ含有あるいはＮｉ含有水溶液中に懸濁され、アンモニアまたは水酸化物の添加により、金属化合物は硬質材料粒子の表面上に沈澱する。この溶液を分別した後、この中間体は水素下高温で還元される。水素下高温で極めて長時間この中間体を後還元することにより、溶媒及び還元剤として使用される低減された量のポリオールと副反応の抑制を補償しなければならない。
【００１５】
ＵＳ−Ａ５，７５９，２３０によれば、溶媒中に溶解した金属化合物を金属または合金粉末に還元するか、あるいは溶媒中に分散された基質上に金属または合金粉末を金属膜として沈澱させるために、同様にアルコールが使用されている。使用される基質は、なかんずくガラス粉末、テフロン、グラファイト、アルミニウム粉末及びファイバーである。
【００１６】
ＷＯ９５／２６２４５（ＵＳ−Ａ５，５０５，９０２）により更なる工程が記述されている。鉄族からの金属塩、例えば酢酸Ｃｏを極性溶媒、例えばメタノール中に溶解し、例えばトリエタノールアミンなどの錯化剤を添加する。場合によっては、例えば、砂糖などの炭素キャリアーを添加することができる。良解凝集された硬質材料をこの溶液中に分散し、引続いて溶媒を蒸発した後、金属含有有機層より被覆する。引続く加熱工程の段階において、この硬質材料粒子の有機被覆は、窒素及び／または水素下４００−１１００°Ｃで焼き尽くされ、次に、最終段階において約７００°Ｃで、好ましくは水素下で、そして１２０−１８０分の焼成時間で複合粉末に還元される。水素の代わりに、他の還元性ガスあるいはガス混合物を使用することも可能である。このようにして生成した複合粉末を使用して、孔のない粒構造を有する燒結体を慣用の条件下で得ることができることが述べられている。この方法の欠点は、溶媒の比較的多い損失、相当する安全対策と二重の熱処理、溶媒の蒸発時の高粘性混合物の取り扱いによる技術的な問題、及び第１の加熱工程段階において有機被覆を焼き尽くす時の分解生成物の複雑な精製／廃棄である。
【００１７】
ＵＳ−Ａ５，３５２，２６９は噴霧転化方法（ＮＡＮＯＤＹＮＥ  Ｉｎｃ．）を記述している。この方法によれば、例えばＷとＣｏを好適な濃度と比率で含有し、例えばメタタングステン酸アンモニウムと塩化コバルトから製造された水溶液が最初に噴霧乾燥される。工程で生成した非晶質の前駆体粉末に、金属ＷおよＣｏが原子レベルで混合される。引続いてＨ2／ＣＨ4、Ｈ2／ＣＯ及びＣＯ／ＣＯ2ガス雰囲気下で炭素熱還元及び浸炭を行う時、２０−５０ｎｍの粒子寸法を有する微結晶性のＷＣ粒子が生成するが、これらの粒子は高度に凝集し、コバルト領域による浸透を受け、あるいはコバルト領域と結合し、そして中空ボール形状の集合体として約７０μｍの直径を有する。このＷＣ及びＣｏ粒子はこの噴霧転化工程では別々に生成せず、この工程の終わりでは既に混合物の形になっているが、それにも拘わらず、相分布の均質性と特にプレス及び収縮挙動を改善するために粉砕が必要である。しかしながら、これらの複合粉末の決定的な欠点は、工程に関連する技術的な理由により必要である低浸炭温度（≦１０００°Ｃ）の結果、高欠陥のＷＣ結晶格子が生成し、ひるがえって、その結果、燒結時に強い粒成長が起こることである。結合金属の存在により、更に完全な結晶格子を形成するために浸炭温度を上げることは不可能である。なぜならば、そうでないとすれば、燒結工程がＷＣとＣｏの間で既に始まるであろうからである。
【００１８】
ＵＳ−Ａ５，４３９，６３８、５，４６８，４５７及び５，４７０，５４９には、硬質合金複合粉末について最近記述された特許と類似の方法がＷ／Ｃｕ複合粉末とそれから製造された複合材料について記述されている。５−３０モル％のＣｕを含有するこれらのＷ／Ｃｕ複合物は、電気接点とスイッチに、あるいはヒートシンクに使用され、多孔性Ｗの燒結したスケルトン体を液体Ｃｕで含浸することにより、従来、主として製造されてきた。引用された特許は、現時点で純粋な粉末金属冶金工程になお関連する困難を低減し、改善されたＷ／Ｃｕ複合粉末を使用することによって、この技術をブレークスルーとする一助とすることをクレームしている。
【００１９】
ＵＳ−Ａ５，４３９，６３８においては、更に良好な混合及び粉砕挙動によって、最初に、Ｗ酸化物とＣｕ酸化物粉末を相互に粉砕し、引続いてＨ2を用いて金属混合物に還元する。ＵＳ−Ａ５，４６８，４５７及び５，４７０，５４９によれば、金属成分Ｗ及びＣｕの更に良好な混合を得るために、最初に、例えばタングステン酸銅（ＣｕＷＯ4）のような複合酸化物が強熱により製造される。Ｈ2を用いて引き続き還元する時、原子レベルで酸化物中に存在するＷとＣｕの混合物を使用して、金属混合物中に高分散したＷとＣｕの領域または粒子を得る（ＷとＣｕは相互に実質的に不溶である）。この工程によれば、粉末の粉末度と分散度及びそれから製造されるＷ／Ｃｕ複合物は、含浸工程におけるよりも著しく良好であるが、比較的に複雑で、費用のかかる工程により、すなわちタングステン酸塩合成、還元及び粉末金属冶金の更なる加工によりこれが得られる。加えて、例えば、メタタングステン酸アンモニウムなどの高価な出発材料を使用しなければならない。
【００２０】
これらの代替法はすべて複雑な湿式粉砕を回避するものであるが、これらの方法はなお、工業的規模で実施することができず、及び／または不釣合いに大量の還元剤を必要とし、多数の大量の望ましくない副生成物を生成し、そして長い工程時間を必要とするという欠点を有する。この副生成物は、廃棄問題とコストが発生する結果となる。この長い工程時間により、製品が高価となる。ＧＢ−Ａ３４６，４７３によれば、結合金属による硬質材料粒子のコーティングなどの特別な形態を達成することができるが、工程とコストの理由により工業的規模で実施されたことはない。
【００２１】
高融点金属または硬質材料またはセラミック粉末などの複合粉末の他の成分を既に含有している、最初に導入された懸濁液中で、所望の結合金属の粉末（相）をシュウ酸塩として沈澱させることにより、極めて良好な均質性、分散度及びまた場合によっては成分／相の特別な形態を有する複合粉末を製造することができることがこゝに見出された。
【００２２】
この共沈澱によって、少なくとも２つの異なる固相、例えば予め懸濁されたＷＣ粒子と沈澱されたＣｏ、Ｆｅ、Ｎｉ、ＣｕまたはＳｎ結合剤金属を有する多成分の懸濁液が得られる。この反応生成物を、洗浄し、乾燥し、還元雰囲気下で熱的に被覆し、次に、場合によっては凝集した後に、プレスし、更に複雑な粉砕なしで燒結することができる。このように製造される燒結生成物は、多孔性、粒形成及び機械的性質に関して慣用の工程により製造される製品に少なくとも同等であるか、あるいは優れている。
【００２３】
本発明は、高融点金属、硬質材料及びセラミック粉末からなる群からの少なくとも一つの第１のタイプの粉末と、結合金属、結合金属の混合結晶及び結合金属の合金の群からの少なくとも一つの第２のタイプの粉末を含んでなる粉末混合物または複合粉末の製造方法であって、第１のタイプの粉末の水性懸濁液中で水溶性塩の形の前駆体化合物からシュウ酸塩として沈澱させ、母液を除去し、そして金属に還元することにより第２のタイプの粉末を製造することを特徴とする方法に関する。
【００２４】
好適な高融点金属は、モリブデン、タングステン、タンタル、ニオブ及び／またはレニウムなどの２０００°Ｃ以上の融点を有する金属である。特に、モリブデンとタングステンが工業的な重要性を得ている。好適な硬質材料は、特に、場合によっては炭化バナジウムと炭化クロムを添加した、炭化タングステン、炭化チタン、窒化チタン、炭窒化チタン、炭化タンタル、炭化ニオブ、炭化モリブデン及び／またはこれらの混合炭化金属及び／または混合炭窒化金属である。好適なセラミック粉末は、特にＴｉＢ2またはＢ4Ｃである。更には、高融点金属、硬質材料及び／またはセラミック粉末の粉末及び混合物を使用することも可能である。
【００２５】
特に、ナノメーター範囲から１０μｍ以上までの平均粒子直径を有する細かく粉砕された粉末の形で第１のタイプの粉末を使用することができる。好適な結合金属は、特に、コバルト、ニッケル、鉄、銅及びすず、ならびにこれらの合金である。
【００２６】
本発明によれば、結合金属は、水溶液中の水溶性塩及びこれらの混合物の形の前駆体化合物として使用される。好適な塩は、塩化物、硫酸塩、硝酸塩あるいは複塩である。入手が容易であることにより、塩化物と硫酸塩が一般に好ましい。
【００２７】
シュウ酸塩として沈澱させるのに好適なものは、シュウ酸またはシュウ酸アンモニウムもしくはシュウ酸ナトリウムなどの水溶性のシュウ酸塩である。このシュウ酸成分は、水溶液または懸濁液として使用され得る。
【００２８】
本発明によれば、第１のタイプの粉末を第２のタイプの粉末の前駆体化合物の水溶液中に懸濁し、このシュウ酸成分の水溶液または懸濁液を添加することができる。更には、粉末の形のこのシュウ酸成分を攪拌して、第１のタイプの粉末を含有する懸濁液とすることが可能である。
【００２９】
しかしながら、本発明によれば、第１のタイプの粉末をこのシュウ酸成分の水溶液または懸濁液中に懸濁し、そして第２のタイプの粉末用の前駆体化合物の水溶液を添加することも可能である。この２つの懸濁液の混合またはこの溶液とこの懸濁液の混合は、好ましくは激しい攪拌により行なわれる。
【００３０】
流通反応器中に同時に、連続的に導入し、それと共に沈澱生成物を連続的に除去することにより、沈澱を連続的に行うことができる。更には、最初に第１のタイプの粉末を含有する懸濁液を導入し、そして第２の沈澱の相手方を導入することにより、沈澱をバッチで行うこともできる。沈澱反応器の容積にわたって均一な沈澱を確保するためには、沈澱がこの溶解により起こる前に、このシュウ酸塩成分を均一に分配することができるように、固体粉末の形のこのシュウ酸塩成分を攪拌して、第１のタイプの粉末の懸濁液と第２のタイプの粉末のための前駆体化合物の溶液とすることが有利であり得る。更には、固体シュウ酸塩成分の使用の堆積（ｄｅｐｏｔ）作用により沈澱生成物に対する粒径を制御することもできる。
【００３１】
このシュウ酸成分は、好ましくは第２のタイプの粉末に対する前駆体化合物基準で１．０２から１．２倍の化学量論量で使用される。
【００３２】
この沈澱懸濁液中のシュウ酸成分の濃度は、沈澱の開始基準で０．０５から１．０５モル／ｌ、特に好ましくは０．６モル／ｌよりも大きく、特に好ましくは０．８モル／ｌよりも大きくすることができる。
【００３３】
沈澱が完結した場合、沈澱物と第１のタイプの粉末を含んでなる固体混合物は母液から分離される。濾過、遠心分離またはデカンテーションにより、これを行うことができる。
【００３４】
好ましくは、付着する母液、特にこの前駆体化合物のアニオンを除去するために、分離した後脱イオン水による洗浄を行う。
【００３５】
場合によっては別々の乾燥段階の後、第１のタイプの粉末と沈澱物の固体混合物は、還元性気体雰囲気下、好ましくは３５０から６５０°Ｃまでの温度で処理される。使用される還元性気体は、好ましくは水素または水素／不活性ガス混合物、更に好ましくは窒素／水素混合物である。この操作においてこのシュウ酸塩は、一部が還元を促進する気体成分（Ｈ2Ｏ，ＣＯ2，ＣＯ）に完全に分解され、第２のタイプの粉末が金属に還元される。
【００３６】
このシュウ酸塩の分解と還元を連続的に、あるいはバッチで、そして攪拌床または静止床中で、例えば管状炉または回転管状炉または押し込み（ｐｕｓｈ−ｔｈｒｏｕｇｈ）炉中で還元性気体を流しながら行うことができる。また、固体／ガス反応を行うのに好適である、例えば流動床炉などの所望のいかなる反応器も好適である。
【００３７】
本発明により得ることができる粉末混合物または複合粉末において、第１及び第２のタイプの粉末は、一部は分離した形（「粉末混合物」）であり、そして一部は本質的に凝集体を形成せずに極めて均一な分布の相互に粘着した成分（「複合粉末」）の形である。更なる処理をせずに、これらを加工することができる。特に、電気工業において、この粉末は、燒結により、場合によっては燒結可能な素地の製造に有機結合剤を使用して硬質合金、サーメット、重金属、金属結合ダイアモンド工具または機能性材料を製造するのに好適である。更には、これらは、例えば熱あるいはプラズマ噴霧による部品及び工具の表面コーティングに、そして押出しまたは金属射出成形（ＭＩＭ）による加工に好適である。
【００３８】
本発明は、一般性を制約することなく次の実施例により説明される。
【００３９】
（実施例）
実施例１
２．１６７ｋｇのＣｏＣｌ2・６Ｈ2０を脱イオン水に溶解することにより製造した５リットルの溶液中に５．０２ｋｇの炭化タングステン（タイプＷＣ  ＤＳ８０，Ｈ．Ｃ．Ｓｔａｒｃｋにより供給）を分散した。１３リットルの脱イオン水中の１．３６１ｋｇのシュウ酸二水和物の溶液を一定の攪拌と共に室温で２０分の時間にわたって添加し、沈澱を完結させるために、この混合物を更に６０分間攪拌した。この沈澱物を吸引濾過器により濾過し、流出する濾液中に塩化物が検出不能になるまで脱イオン水により洗浄し、引き続いて噴霧乾燥した。引続いて、この噴霧乾燥した粉末を管状炉中水素下５００°Ｃで９０分間還元し、この複合粉末の化学組成と物理的性質を測定した：Ｃｏ９．５１％；全Ｃ５．５２％；遊離Ｃ０．０４％（ＤＩＮ  ＩＳＯ３９０８による）；Ｏ０．２６３％；ＦＳＳＳ０．７６μｍ（ＡＳＴＭ  Ｂ３３０）；レーザー回折法による粒径分布ｄ１０＝１．０１μｍ、ｄ５０＝１．８３μｍ、ｄ９０＝３．０８μｍ（ＡＳＴＭ  Ｂ８２２）。エネルギー分散評価（図２）によるＳＥＭ分析（図１）は、炭化タングステン粒間のコバルトの均一分布を示す。
【００４０】
他のいかなる処理もせずに、次の手順による硬質金属試験をこの粉末について行った：１５０ＭＰａのプレス圧力により素地を製造し、素地を減圧下２０Ｋ／分の速度で１１００°Ｃまで加熱し、この温度で６０分間保持し、２０Ｋ／分の速度で１４００°Ｃまで更に加熱し、この温度で４５分間保持し、１１００°Ｃまで冷却し、この温度で６０分間保持し、次に室温まで冷却する。この焼結体について次の物性を測定した：密度１４．５８ｇ／ｃｍ3；保磁力１９．９ｋＡ／ｍまたは２５０Ｏｅ；硬さＨＶ30１５８０ｋｇ／ｍｍ2またはＨＲＡ９１．７；磁気飽和１６９．２Ｇｃｍ3／ｇまたは１６．９μＴｍ3／ｋｇ；ＡＳＴＭＢ２７６による多孔度Ａ００  Ｂ００  Ｃ００（光学顕微鏡下２００倍の倍率で視認可能な多孔度がない）と欠陥のないミクロ分散した粒構造。この焼結体の線収縮を１９．０６％と測定した。
実施例２
代替の態様においては、２０００ｇのタイプＤＳ８０（Ｈ．Ｃ．Ｓｔａｒｃｋにより供給）の炭化タングステンと１ｇのカーボンブラックを１．６リットルの脱イオン水中の４６５．４ｇのシュウ酸二水和物の懸濁液中で６０分間均一に分散した。次に、８９３．４ｇのＣｏＣｌ2・６Ｈ2Ｏを含有する２リットルのＣｏ溶液を迅速に添加し、そして沈澱を完結させるために、この混合物を更に１０分間攪拌した。この沈澱物を濾過し、流出液中で塩化物が検出不能になるまで脱イオン水により洗浄し、この混合物を噴霧乾燥し、引続いて、この噴霧乾燥した粉末を管状炉の中で４容積％の水素と９６容積％の窒素を含んでなる雰囲気中４２０°Ｃで９０分間還元した。得られた複合粉末は、８．２４％のＣｏ、５．６３％の全炭素、０．０６％の遊離炭素（ＤＩＮ  ＩＳＯ３９０８による）、０．３９５％の酸素及び０．０１７５％の窒素を含んでいた。この物理的性質をＦＳＳＳ０．７μｍと、そしてレーザー回折法による粒度分布をｄ１０＝０．８７μｍ、ｄ５０＝１．７７μｍ及びｄ９０＝３．３２μｍと測定した。ＳＥＭ顕微鏡写真は、ＳＥＩモードで良解凝集の混合物（図３）を示し、そしてエネルギー分散方式評価で複合粉末中のコバルトの極めて均一な分布（図４）を示す。実施例１におけるのと類似の条件下で硬質金属試験をこの粉末について行い、得られた焼結体について次の物性を測定した：密度１４．７１ｇ／ｃｍ3、保磁力１９．１ｋＡ／ｍまたは２４０Ｏｅ、硬さＨＶ30１６２６ｋｇ／ｍｍ2またはＨＲＡ９２．０、磁気飽和１５７．８Ｇｃｍ3／ｇまたは１５．８μＴｍ3／ｋｇ、低多孔度Ａ００  Ｂ０２  Ｃ００、及び均一なミクロ分散した粒構造。
実施例３
３５７．７ｇのＣｏＣｌ2・６Ｈ2０、２６６．０４ｇのＮｉＳＯ4・６Ｈ2０及び１８０．３ｇのＦｅＣｌ2・２Ｈ2Ｏを脱イオン水に溶解して、２リットルの混合塩溶液を得、そしてタイプＤＳ８０（Ｈ．Ｃ．Ｓｔａｒｃｋにより供給）の２ｋｇの炭化タングステンと１ｇのカーボンブラックをその中に６０分間分散した。４８０．２ｇの（ＣＯＯＨ）2・２Ｈ2Ｏを含有する５リットルのシュウ酸溶液を沈澱剤として添加し、引続き、この混合物を更に１０分間攪拌して、沈澱を完結させた。次に、この混合物を濾過し、沈澱物を脱イオン水によりアニオンがなくなるまで洗浄し、引続き管状炉の中で９６容積％の窒素と４容積％の水素を含んでなる雰囲気中５００°Ｃで９０分間還元した。主成分の炭化タングステンのほかに、得られた複合粉末は、３．６０％のＣｏ、２．５０％のＮｉ、２．５６％のＦｅ、５．５３％の全炭素、０．０７％の遊離炭素、０．５９６％の酸素及び０．０１７６％の窒素からなっていた。この粒度をＦＳＳＳ０．７μｍと測定し、そしてレーザー回折法による粒度分布をｄ１０＝１．６９μｍ、ｄ５０＝３．２２μｍ及びｄ９０＝５．５９μｍと測定した。ＳＥＭ分析は、良解凝集の複合粉末（図５）を示し、Ｆｅ、Ｃｏ及びＮｉが均一に分布していた（図６−８）。
実施例４
２ｋｇのタイプＤＳ８０の炭化タングステンと１ｇのカーボンブラックを、３００．４ｇのＦｅＣｌ2・２Ｈ2Ｏと４４３．４ｇのＮｉＳＯ4・６Ｈ2０を含有する２リットルの溶液中に激しく攪拌しながら６０分間分散した。ＦｅとＮｉを沈澱させるために、１．７リットルの脱イオン水中に溶解した４８９．３ｇの（ＣＯＯＨ）2・２Ｈ2Ｏを添加し、沈澱を完結させるために、この混合物を更に１０分間攪拌した。この沈澱物を濾過し、アニオンがなくなるまで脱イオン水により洗浄し、噴霧乾燥した。引続き、この前駆体粉末を管状炉の中で９６容積％の窒素と４容積％の水素の混合物中５００°Ｃで９０分間還元した。得られた複合粉末は、次の化学組成を示した：４．４６％のＮｉ、４．２６％のＦｅ、５．５２％の全炭素、０．０８％の遊離炭素、０．６５３％の酸素、０．０１９６％の窒素、残余のタングステン。この粒度をＦＳＳＳ０．７４μｍと測定し、そしてレーザー回折法による粒度分布をｄ１０＝１．９２μｍ、ｄ５０＝３．５５μｍ及びｄ９０＝６．１０μｍと測定した。ＳＥＭ分析は、良解凝集の粉末（図９）を示し、ＦｅとＮｉが均一に分布していた（図６及び１１）。
実施例５
１．６ｋｇのタングステン金属粉末（タイプＨＣ１００，Ｈ．Ｃ．Ｓｔａｒｃｋにより供給）を３．０５リットルの脱イオン水中の８７２ｇのシュウ酸二水和物の懸濁液中に導入し、この混合物を１５分間の攪拌時間にわたって均一に分散した。６リットルの脱イオン水中の１．５９２ｋｇのＣｕＳＯ4・５Ｈ2Ｏの溶液を添加し、沈澱を完結させ、懸濁液を均質化するために、得られた沈澱懸濁液を更に３０分間攪拌した。引続き、この沈澱物を濾過し、アニオンがなくなるまで脱イオン水により洗浄し、次に噴霧乾燥し、そして管状炉の中で水素下、５００°Ｃで１２０分間還元した。得られた複合粉末は、０．３７％の残存酸素含量に加えて、８０．７８％のＷと１８．８６％のＣｕからなっていた。粒度をＦＳＳＳ法により測定して１．１２μｍと求め、そしてレーザー回折法を用いる粒度分布をｄ１０＝１．６４μｍ、ｄ５０＝５．３１μｍ、ｄ９０＝１２．６８μｍと求めた。ＳＥＭ分析は、極めて微細粒の粉末（図１２）とエネルギー分散方式評価によりタングステン粉末マトリックス中の銅の均一な分布（図１３）を示す。
本発明の好適な実施の態様は次のとおりである。
１．  高融点金属、硬質材料及びセラミック粉末からなる群からの少なくとも一つの第１のタイプの粉末と結合金属、結合金属の混合結晶及び結合金属の合金の群からの少なくとも一つの第２のタイプの粉末を含んでなる粉末混合物または複合粉末の製造方法であって、シュウ酸塩として沈殿させ、母液を除去し、そして金属に還元することにより第１のタイプの粉末の水性懸濁液中で水溶性塩の形の前駆体化合物から第２のタイプの粉末を生成させることを特徴とする方法。
２．  使用される第１のタイプの粉末がＭｏ及び／またはＷなどの高融点金属、及び／またはＷＣ、ＴｉＣ、ＴｉＮ、Ｔｉ（Ｃ，Ｎ）、ＴａＣ、ＮｂＣ及びＭｏ2Ｃ、などの炭化物あるいは窒化物の硬質材料、及び／またはその混合金属の炭化物及び／またはＴｉＢ2またはＢ4Ｃなどのセラミック粉末であることを特徴とする、上記１に記載の方法。
３．  第２のタイプの粉末の前駆体を溶解した塩の形で含有する水性懸濁液の中に第１のタイプの粉末を最初に導入し、そしてシュウ酸塩及び／またはシュウ酸溶液をこの懸濁液に添加することを特徴とする、上記１あるいは２に記載の方法。
４．  第１のタイプの粉末をシュウ酸塩及び／またはシュウ酸溶液の中に懸濁し、そして第２のタイプの粉末の前駆体をその水溶性塩の溶液の形でこの懸濁液に添加することを特徴とする、上記１あるいは２に記載の方法。
５．  使用される該前駆体化合物がＣｏ、Ｎｉ、Ｆｅ、Ｃｕ及び／またはＳｎの水溶性化合物であることを特徴とする、上記１から４のいずれか１項に記載の方法。
６．  該シュウ酸成分を第２のタイプの粉末の前駆体化合物を基準にして、化学量論量の１から２倍、好ましくは１．０２から１．２倍で使用することを特徴とする、上記１から５のいずれか１項に記載の方法。
７．  該沈澱懸濁液が０．０５から１．０５モル／ｌのシュウ酸成分の濃度を有することを特徴とする、上記１から６のいずれか１項に記載の方法。
８．  該沈澱が激しい攪拌により行なわれることを特徴とする、上記１から７のいずれか１項に記載の方法。
９．  第１のタイプの粉末と該沈澱物の混合物または複合物を該還元の前に凝集させることを特徴とする、上記１から７のいずれか１項に記載の方法。
１０．  上記１から９のいずれか１項に記載されたように製造された粉末混合物または複合粉末。
１１．  硬質合金、サーメット、重金属、金属結合ダイアモンド工具及び特別の電気及び／または熱特性を有する複合材料の製造、及び表面コーティングに対する上記１０に記載の粉末混合物または複合粉末の使用。
【図１】
0004969008.tif 000002
【図２】
0004969008.tif 000003
【図３】
0004969008.tif 000004
【図４】
0004969008.tif 000005
【図５】
0004969008.tif 000006
【図６】
0004969008.tif 000007
【図７】
0004969008.tif 000008
【図８】
0004969008.tif 000009
【図９】
0004969008.tif 000010
【図１０】
0004969008.tif 000011
【図１１】
0004969008.tif 000012
【図１２】
0004969008.tif 000013
【図１３】
0004969008.tif 000014